(57)【要約】本発明の課題は、表面抵抗が低く、かつ光透過性の高い透明導電体を提供することである。本発明の透明導電体は、透明支持体上に、硫黄原子を有し重量平均分子量が１０００〜１００００００の範囲内であるポリマーを含有する下地層と、該下地層に隣接する銀又は銀の合金を含有する透明導電層とを有することを特徴とする。
2014148407.tif 000002
【特許請求の範囲】
【請求項１】
透明支持体上に、硫黄原子を有し重量平均分子量が１０００〜１００００００の範囲内であるポリマーを含有する下地層と、該下地層に隣接する銀又は銀の合金を含有する透明導電層とを有することを特徴とする透明導電体。
【請求項２】
前記ポリマーが、芳香族環を有することを特徴とする請求項１に記載の透明導電体。
【請求項３】
前記透明導電層の層厚が、１〜２０ｎｍの範囲内にあることを特徴とする請求項１又は請求項２に記載の透明導電体。
【請求項４】
波長５５０ｎｍでの光透過率が、８０％以上であることを特徴とする請求項１から請求項３までのいずれか一項に記載の透明導電体。
【発明の詳細な説明】
【技術分野】
【０００１】
本発明は、透明導電体に関する。より詳しくは、表面抵抗が低く、かつ光透過性の高い透明導電体に関する。
【背景技術】
【０００２】
液晶ディスプレイやプラズマディスプレイ、無機及び有機エレクトロルミネッセンス（ＥＬ）ディスプレイ等の表示装置の電極材料や、無機及び有機ＥＬ素子の電極材料、タッチパネル及び太陽電池等の各種装置に透明導電体が使用されている。【０００３】
このような透明導電体を構成する材料として、金（Ａｕ）、銀（Ａｇ）、白金（Ｐｔ）、銅（Ｃｕ）、ロジウム（Ｒｈ）、パラジウム（Ｐｄ）、アルミニウム（Ａｌ）、クロム（Ｃｒ）等の金属や酸化インジウム（Ｉｎ２Ｏ３）、酸化カドミウム（ＣｄＯ）、カドミウムインジウム酸化物（ＣｄＩｎ２Ｏ４）、カドミウムスズ酸化物（Ｃｄ２ＳｎＯ４）、酸化チタン（ＴｉＯ２）、酸化スズ（ＳｎＯ２）、酸化亜鉛（ＺｎＯ）等の酸化物半導体が知られている。これらの中でも、光透過性及び導電性の観点から、インジウムスズ酸化物（ＩＴＯ）膜からなる透明導電体が多用されている。【０００４】
近年、静電容量方式のタッチパネルが開発され、この方式では、表面抵抗が低く、かつ透明性の高い透明導電体が求められている。しかし、ＩＴＯ膜では、表面抵抗を十分に低くすることが難しい。また、ＩＴＯ膜は割れやすく、フレキシブル性が求められる用途に適用できない、という問題もある。【０００５】
そこで、ＩＴＯ膜に代わる透明導電体として、銀をメッシュ状に配置した透明導電体が提案されている（例えば、特許文献１参照。）。しかし、特許文献１に開示されている透明導電膜は、銀メッシュの幅が２０μｍ程度である。そのため、銀メッシュが視認されやすく、高い透明性が必要とされる用途には適用できない。さらに、メッシュ部分では導通があるが、メッシュの隙間部分では十分に導通せず、表面抵抗を十分に下げることができない。【０００６】
また、銀ナノワイヤを含む透明導電体も提案されている（例えば、特許文献２参照。）。しかし、当該透明導電膜は表面抵抗が大きく、透明導電膜の厚さを２００ｎｍ程度にする必要がある。そのため、透明導電体をフレキシブル性が求められる用途に適用することは難しい。【０００７】
さらに、銀薄膜を透明導電体とすることも提案されている（例えば、特許文献３参照。）。しかし、銀薄膜は、低い表面抵抗と、高い光透過性とを両立させることが難しい。表面抵抗を低くするために、銀薄膜の厚さを厚くすると、銀本来の反射が生じ、光透過率が低くなる。一方、光透過率を高めるために、銀薄膜を薄くすると、十分な導通が得られない。【０００８】
また、さらにプラズモン吸収が生じて、透明導電膜の透過率が低くなる。なお、酸化ニオブ（Ｎｂ２Ｏ５）膜と、銀膜と、インジウム亜鉛酸化物（ＩＺＯ）膜とを積層した透明導電体も提案されている（例えば、非特許文献１参照。）。
【先行技術文献】
【特許文献】
【０００９】
【特許文献１】特開２０１２−５３６４４号公報
【特許文献２】特開２００９−１２０８６７号公報
【特許文献３】特開２００８−１７１６３７号公報
【非特許文献】
【００１０】
【非特許文献１】ＳＩＤ  ２０１２  ＤＩＧＥＳＴ  ｐ．３５２−３５３
【発明の概要】
【発明が解決しようとする課題】
【００１１】
本発明は、上記問題・状況に鑑みてなされたものであり、その解決課題は、表面抵抗が低く、かつ光透過性の高い透明導電体を提供することである。
【課題を解決するための手段】
【００１２】
本発明者は、上記課題を解決すべく、上記問題の原因等について検討した結果、銀層と硫黄原子を有する特定のポリマーを含有する下地層とを隣接して設けることで、問題を解決できることを見出し本発明に至った。【００１３】
すなわち、本発明に係る上記課題は、以下の手段により解決される。【００１４】
１．透明支持体上に、硫黄原子を有し重量平均分子量が１０００〜１００００００の範囲内であるポリマーを含有する下地層と、該下地層に隣接する銀又は銀の合金を含有する透明導電層とを有することを特徴とする透明導電体。【００１５】
２．前記ポリマーが、芳香族環を有することを特徴とする第１項に記載の透明導電体。【００１６】
３．前記透明導電層の層厚が、１〜２０ｎｍの範囲内にあることを特徴とする第１項又は第２項に記載の透明導電体。【００１７】
４．波長５５０ｎｍでの光透過率が、８０％以上であることを特徴とする第１項から第３項までのいずれか一項に記載の透明導電体。
【発明の効果】
【００１８】
本発明の上記手段により、低い表面抵抗と高い光透過性とを兼ね備えた透明導電体を提供することができる。【００１９】
本発明の効果の発現機構ないし作用機構については、明確にはなっていないが、以下のように推察している。【００２０】
銀層と硫黄原子を有する特定のポリマーを含有する下地層とを隣接して設けることで、硫黄原子を有する特定のポリマーと、銀又は銀の合金（以下、銀等ともいう。）との相互作用により隣接界面においての銀等の拡散距離が減少して、特異箇所での凝集が抑えられたものとなる。このため、一般的には島状成長型（Ｖｏｌｕｍｅｒ−Ｗｅｂｅｒ：ＶＷ型）での膜成長により島状に孤立しやすい銀又は銀の合金を含む薄い導電層が、単層成長型（Ｆｒａｎｋ−ｖａｎ  ｄｅｒ  Ｍｅｒｗｅ：ＦＭ型）の膜成長によって均一に形成されるものと考えられる。
【図面の簡単な説明】
【００２１】
【図１】本発明の透明導電体の構成の一例を示す概略断面図
【発明を実施するための形態】
【００２２】
本発明の透明導電体は、透明支持体上に、硫黄原子を有し重量平均分子量が１０００〜１００００００の範囲内であるポリマーを含有する下地層と、該下地層に隣接する銀又は銀の合金を含有する透明導電層とを有することを特徴とする。この特徴は、請求項１から請求項４に係る発明に共通する技術的特徴である。
【００２３】
本発明の実施態様としては、本発明の効果発現の観点から、前記ポリマーが、芳香族環を有することが好ましい。また前記透明導電層の層厚が、１〜２０ｎｍの範囲内にあることが好ましい。また、透明導電体は、波長５５０ｎｍでの光透過率が、８０％以上であることが好ましい。
【００２４】
以下、本発明とその構成要素、及び本発明を実施するための形態・態様について詳細な説明をする。なお、本願において、「〜」は、その前後に記載される数値を下限値及び上限値として含む意味で使用する。
【００２５】
＜透明導電体の構成＞
本発明の透明導電体は、透明支持体上に、硫黄原子を有し重量平均分子量が１０００〜１００００００の範囲内であるポリマー（以下、Ｓポリマーともいう。）を含有する下地層と、該下地層に隣接する銀又は銀の合金を含有する透明導電層とを有することを特徴とする。
【００２６】
図１は、実施形態の透明導電体の構成の一例を示す概略断面図である。図１に示すように、透明導電体１は、透明支持体２上に、下地層３と、この上部に製膜された銀又は銀の合金を含有する透明導電層４とを順に積層した層構造であり、下地層３は、Ｓポリマーが含有されて構成されている層である。
【００２７】
なお、本発明において透明とは、波長５５０ｎｍでの光透過率が５０％以上であることをいう。本発明の透明導電体は、波長５５０ｎｍでの光透過率が５０％以上であり、好ましくは、波長５５０ｎｍでの光透過率が８０％以上である。光透過率は、分光光度計等を用い公知の方法で測定することができる。
【００２８】
本発明の透明導電体は、下地層に隣接して、銀又は銀の合金を含有する透明導電層が設けられており、かつ当該下地層には、銀原子と親和性のある硫黄原子を有するＳポリマーが含有されているという構成である。
【００２９】
これにより、下地層に隣接して導電層を製膜する際には、導電層を構成する銀原子が、下地層に含有されているＳポリマーと相互作用し、当該下地層表面上での銀原子の拡散距離が減少し、特異箇所での銀の凝集が抑えられる。
【００３０】
すなわち、銀原子は、まず銀原子と親和性のある原子を有する化合物を含有する下地層表面上で２次元的な核を形成し、それを中心に２次元の単結晶層を形成するという単層成長型（Ｆｒａｎｋ−ｖａｎ  ｄｅｒ  Ｍｅｒｗｅ：ＦＭ型）の膜成長によって製膜されるようになる。
【００３１】
なお、一般的には、下地層表面において付着した銀原子が表面を拡散しながら結合し３次元的な核を形成し、３次元的な島状に成長するという島状成長型（Ｖｏｌｕｍｅｒ−Ｗｅｂｅｒ：ＶＷ型）での膜成長により島状に製膜しやすいと考えられるが、本発明では、下地層に含有されているＳポリマーにより、このような様式の島状成長が防止され、単層成長が促進されると推察される。
【００３２】
したがって、薄い層厚でありながらも、均一な層厚の透明導電層が得られるようになる。この結果、より薄い層厚として光透過率を保ちつつも、導電性が確保された透明導電体とすることができる。
【００３３】
＜銀又は銀の合金を含有する透明導電層＞
本発明に係る銀又は銀の合金を含有する透明導電層は、銀に対する固溶元素であるアルミニウム（Ａｌ）、金（Ａｕ）、Ｉｎ（インジウム）、銅（Ｃｕ）、パラジウム（Ｐｄ）、白金（Ｐｔ）を含有させることができる。これにより、銀とこれらの添加元素との固溶体で構成されたものとなり、銀のマイグレーションが抑制され層を均一なものとなる。
【００３４】
銀又は銀の合金を含有する透明導電層における銀の含量は５０質量％以上であり、８０〜１００質量％の範囲内であることが好ましい。さらに好ましくは、銀又は銀の合金を含有する透明導電層が銀からなる層であることが好ましい。
【００３５】
銀又は銀の合金を含有する透明導電層の層厚は、１〜２０ｎｍの範囲内にあることが好ましく、より好ましくは３〜１５ｎｍの範囲内である。層厚がこの範囲内にあると、高い光透過性と低い表面抵抗を両立させる上で好ましい。
【００３６】
＜下地層＞
本発明に係る下地層は、硫黄原子を有し重量平均分子量が１０００〜１００００００の範囲内であるポリマー（Ｓポリマー）を主成分とする。ここで主成分とは、下地層の全構成物に対して５０質量％以上をいう。好ましくは７０〜１００質量％の範囲内である。
【００３７】
本発明に係るＳポリマーは、１種でもよく複数を混合してもよい。また硫黄原子を有していない化合物を本発明の効果を阻害しない範囲で混合することも許される。
【００３８】
本発明に係る下地層の厚さは、５ｎｍ〜１μｍまでの任意の範囲で設けることができるが、透明導電層の均一性を担保する範囲として１０〜５００ｎｍの範囲内であることが好ましい。
【００３９】
＜硫黄原子を有し重量平均分子量が１０００〜１００００００の範囲内であるポリマー＞
本発明に係る硫黄原子を有し重量平均分子量が１０００〜１００００００の範囲内であるポリマー（Ｓポリマー）は、ポリマーの繰り返し単位にスルフィド結合、ジスルフィド結合、メルカプト基、スルホン基、チオカルボニル結合等を有していればよく、特に、スルフィド結合、メルカプト基であることが好ましい。
【００４０】
また、Ｓポリマーは芳香族環を有することが好ましい。
【００４１】
Ｓポリマーの重合形態としては、ポリエステル等の重縮合系ポリマー、アクリル誘導体モノマー、スチレン誘導体モノマーからなるビニル重合ポリマー等が挙げられるが、いずれも好ましく使用することができる。
【００４２】
以下、具体的なＳポリマーとして、例えば下記のモノマー単位からなるポリマーを挙げることができる。各モノマー単位の添え字は、共重合体の構成比率（モル比）を示す。総分子量としては、重量平均分子量として表１に示したように、それぞれ１０００〜１００００００の範囲内のものである。
【００４３】
【化１】
2014148407.tif 000003
【００４４】
【表１】
2014148407.tif 000004
【００４５】
本発明に係るＳポリマーは公知、周知の方法で作製することができる。重量平均分子量の調整は、周知の方法、例えば重合開始剤の量調整、反応温度の調整、重合停止剤の導入等により行うことができる。
【００４６】
本発明に係るＳポリマーの重量平均分子量Ｍｗは、室温下、下記の測定条件にて測定を行った値である。
【００４７】
（測定条件）
装置：東ソー高速ＧＰＣ装置  ＨＬＣ−８２２０ＧＰＣ
カラム：ＴＯＳＯＨ  ＴＳＫｇｅｌ  Ｓｕｐｅｒ  ＨＭ−Ｍ
検出器：ＲＩ及びＵＶ
溶出液流速：０．６ｍｌ／分
温度：３０℃
試料濃度：０．１質量％
試料量：１００μｌ
検量線：標準ポリスチレンにて作製：標準ポリスチレンＳＴＫ  ｓｔａｎｄａｒｄ  ポリスチレン（東ソー（株）製）Ｍｗ＝５００〜１００００００までの１３サンプルを用いて検量線（校正曲線ともいう）を作成、分子量の算出に使用した。ここで、１３サンプルは、ほぼ等間隔にした。
【００４８】
＜透明支持体＞
本発明に係る透明支持体としては、ガラス、石英、透明樹脂フィルムを挙げることができる。ガラスとしては、例えば、シリカガラス、ソーダ石灰シリカガラス、鉛ガラス、ホウケイ酸塩ガラス、無アルカリガラス等が挙げられる。これらのガラス材料の表面には、下地層との密着性、耐久性、平滑性の観点から、必要に応じて、研磨等の物理的処理を施したり、無機物又は有機物からなる被膜や、これらの被膜を組み合わせたハイブリッド被膜が形成されても良い。
【００４９】
樹脂フィルムとしては、例えば、ポリエチレンテレフタレート（ＰＥＴ）、ポリエチレンナフタレート（ＰＥＮ）等のポリエステル、ポリエチレン、ポリプロピレン、セロファン、セルロースジアセテート、セルローストリアセテート（ＴＡＣ）、セルロースアセテートブチレート、セルロースアセテートプロピオネート（ＣＡＰ）、セルロースアセテートフタレート、セルロースナイトレート等のセルロースエステル類又はそれらの誘導体、ポリ塩化ビニリデン、ポリビニルアルコール、ポリエチレンビニルアルコール、シンジオタクティックポリスチレン、ポリカーボネート、ノルボルネン樹脂、ポリメチルペンテン、ポリエーテルケトン、ポリイミド、ポリエーテルスルホン（ＰＥＳ）、ポリフェニレンスルフィド、ポリスルホン類、ポリエーテルイミド、ポリエーテルケトンイミド、ポリアミド、フッ素樹脂、ナイロン、ポリメチルメタクリレート、アクリルあるいはポリアリレート類、アートン（商品名ＪＳＲ社製）あるいはアペル（商品名三井化学社製）といったシクロオレフィン系樹脂等が挙げられる。
【００５０】
＜製造方法＞
本発明に係る下地層は塗布法により設けることができ、銀又は銀の合金を含有する透明導電層は、蒸着法、スパッタ法、塗布法等通常の方法を使用して設けることができる。
【００５１】
（下地層）
下地層の形成方法としては、塗布法（キャスト法、スピンコート法を含む。）等、通常使用することができる方法が挙げられる。塗布法は、製造速度にも優れている。塗布法による下地層の形成方法としては、例えば、本願発明に係るＳポリマー及び必要であれば他の添加物（例えば、電子輸送材料、正孔輸送材料等。）を、適当な溶媒に溶解して溶液を調製する。次に、この溶液を透明支持体上に塗布し、乾燥した後、加熱処理する方法がある。
【００５２】
溶媒としては、Ｓポリマーを溶解、分散できるものであれば特に制限されないが、イソプロパノール、ｎ−ブタノール等のアルコール；ヘキサフルオロイソプロパノール、テトラフルオロプロパノール等のアルコールの水素原子がハロゲン原子で置換された含ハロゲンアルコール；ジメチルスルホキシド、ジメチルホルムアミドなどが挙げられる。これらは１種を単独で用いてもよいし、２種以上を混合して用いてもよい。
【００５３】
これらのうち、アルコール、含ハロゲンアルコール、又はこれらの混合溶媒が好ましい。この際の溶媒中のＳポリマー及び必要であれば他の添加物の濃度（固形分濃度）は、特に制限されないが、例えば、溶液中の濃度が０．００５〜０．５質量％であることが好ましい。
【００５４】
本発明において、塗布法に制限はないが、例えば、スピンコート法、溶液からのキャスト法、ディップコート法、ブレードコート法、ワイヤバーコート法、グラビアコート法、スプレーコート法等が挙げられる。さらには、インクジェット法、スクリーン印刷法、凸版印刷法、凹版印刷法、オフセット印刷法、フレキソ印刷法等の印刷法でパターニングすることもできる。また、塗布後の加熱処理条件は、特に制限されないが、例えば、加熱処理温度が、好ましくは室温（２５℃）〜１８０℃、より好ましくは６０〜１２０℃である。また、加熱処理時間は、好ましくは１０秒〜１０分、より好ましくは３０秒〜５分である。
【００５５】
Ｓポリマーを含有する下地層には、層の柔軟性を向上させるために、ポリマー粒子（例えばラテックス粒子）を添加してもよい。粒径としては、０．０１〜０．８μｍのものを使用することができる。
【００５６】
（透明導電層）
本発明に係る銀又は銀の合金を含有する透明導電層の形成方法としては、蒸着法、ＣＶＤ法、塗布法（キャスト法、スピンコート法を含む）等通常使用できる方法が挙げられる。
【００５７】
塗布法としては、下地層に銀鏡反応で透明導電層を設ける方法が好ましく挙げられる。具体的には、下地層に銀鏡用活性処理液で処理する処理方法としては、下地層を設けた透明支持体の透明導電層を形成する面に、銀鏡用活性処理液を塗布する方法、あるいは、下地層表面に塩化第１スズ等を含む銀鏡用活性処理液を塗布する方法等を挙げることができる。
【００５８】
透明支持体の形状等によって任意に選択することができるが、塗布法としては、特に支持体の形状を選ばないスプレー塗布が好適である。更に下地層表面に余分に付着した活性化処理液を脱イオン水又は精製蒸留水で洗浄してもよい。
【００５９】
塩化第一スズを含有する銀鏡用活性処理液としては、例えば特開２００７−１９７７４３号公報、特開２００６−２７４４００号公報等に記載の活性化処理液等が挙げられる。銀鏡用活性処理液で処理する工程の後には、銀イオンによる活性化処理を行う工程を設けても良い。銀イオンによる活性化処理は例えば硝酸銀を含有する処理液での処理が簡便で好ましい。
【００６０】
この工程で用いる硝酸銀水溶液の硝酸銀濃度としては０．０１ｍｏｌ／Ｌ以下の、より希薄な溶液としたうえで、塩化第１スズで処理された下地層に接触させることが好ましい。この銀イオン処理を行う場合、銀イオン処理後に脱イオン水で洗浄しておくことが好ましい。これら活性化処理には常に新液が供給されるスプレー塗布が好適である。
【００６１】
銀鏡反応による銀薄膜層の形成は、硝酸銀及びアンモニアを含むアンモニア性硝酸銀溶液と、還元剤及び強アルカリ成分を含む還元剤溶液の２液を、上記活性化処理を施した下地層表面上で混合されるように塗布する。これにより酸化還元反応が生じることで金属銀が析出し、銀被膜が形成され銀薄膜層となる。
【００６２】
前記還元剤溶液としては、グルコース、グリオキサール等のアルデヒド化合物、硫酸ヒドラジン、炭酸ヒドラジン又はヒドラジン水和物等のヒドラジン化合物等の有機化合物、亜硫酸ナトリウム又はチオ硫酸ナトリウム等の水溶液が好適に使用される。
【００６３】
アンモニア性硝酸銀水溶液には、良好な銀を生成させるためにいくつかの添加剤を加えることもできる。例えば、モノエタノールアミン、トリス（ヒドロキシメチル）アミノメタン、２−アミノ−２−ヒドロキシメチル−１，３−プロパンジオール、１−アミノ−２−プロパノール、２−アミノ−１−プロパノール、ジエタノールアミン、ジイソプロパノールアミン、トリエタノールアミン、トリイソプロパノールアミン等のアミノアルコール化合物、グリシン、アラニン、グリシンナトリウム等のアミノ酸又はその塩等が挙げられるが、特に限定されるものではない。
【００６４】
前記アンモニア性硝酸銀溶液と還元剤溶液の２液を下地層表面上で混合されるように塗布する方法としては、２種の水溶液をあらかじめ混合し、この混合液をスプレーガン等により下地層表面に吹き付ける方法、スプレーガンのヘッド内で２種の水溶液を混合して直ちに吐出する構造を有する同芯スプレーガンを用いて吹き付ける方法、２種の水溶液を二つのスプレーノズルを持つ双頭スプレーガンから各々吐出させ吹き付ける方法、２種の水溶液を二つの別々のスプレーガンを用いて、同時に吹き付ける方法等がある。これらは状況に応じて任意に選ぶことができる。
【００６５】
続いて、脱イオン水又は精製蒸留水を用いて銀薄膜層の表面を水洗し、その表面上に残留する銀鏡反応後の溶液等を取り除くことが好ましい。
【００６６】
また銀薄膜層上に析出した金属銀を安定化させる目的で、保護層を設けることもできる。保護層は、銀と反応若しくは親和性を有する有機化合物を含む溶液に浸漬又は該溶液を塗布する等の処理を行うことができるが、本発明の効果を損なわない範囲であることが好ましい。
【００６７】
該有機化合物としてはメルカプト基もしくはチオン基を有する含窒素複素環化合物等、銀と親和性のある周知の有機化合物が有効に用いられる。
【００６８】
＜その他＞
本発明の透明導電体は、液晶、プラズマ、有機エレクトロルミネッセンス、フィールドエミッションなど各種方式のディスプレイをはじめ、タッチパネルや携帯電話、電子ペーパー、各種太陽電池、各種エレクトロルミネッセンス調光素子など様々なオプトエレクトロニクスデバイスの基板等に好ましく用いることができる。
【００６９】
このとき、透明導電体の表面（例えば、下地層を介して透明支持材と反対側の表面）は、接着層等を介して、他の部材と貼り合わせられてもよい。この場合には、透明導電体の表面の等価アドミッタンス座標と接着層の等価アドミッタンス座標とが近いことが好ましい。これにより、透明導電体と接着層との界面での反射が抑制される。
【００７０】
一方、透明導電体の表面が空気と接するような構成で使用される場合には、透明導電体の表面の等価アドミッタンス座標と空気のアドミッタンス座標とが近いことが好ましい。これにより、透明導電体表面での光の反射が抑制される。
【００７１】
透明性を向上させるためには、銀等からなる層と透明支持体の間に、透明支持体よりも屈折率の高い層（例えば、ＴｉＯ２含有層、ＺｒＯ含有層）を設けることができる。
【実施例】
【００７２】
以下、実施例を挙げて本発明を具体的に説明するが、本発明はこれらに限定されるものではない。なお、実施例において「部」あるいは「％」の表示を用いるが、特に断りがない限り「質量部」あるいは「質量％」を表す。【００７３】
＜実施例１＞
《透明導電体Ｎｏ．１の作製》
（透明支持体の準備）
透明支持体としての無アルカリガラスを、界面活性剤としての花王社製クリンスルーＫＳ３０３０と超純水とによる超音波洗浄、超純水による超音波洗浄の順で洗浄後、窒素ブローで乾燥させ、最後に紫外線オゾン洗浄を行った。【００７４】
（下地層の形成：塗布法）
続いて、表１に記載の重量平均分子量を有する本発明に係るＳポリマー（例示化合物Ｓ−１）を、０．０２質量％になるようにｎ−ブタノール：ヘキサフルオロイソプロパノール＝１：１（体積比率）の混合溶媒に溶解して、溶液を作製した。この溶液を、支持体を６５℃に調温したブレードコーターを用いて塗布速度１０ｍｍ／ｓで塗布し、１００℃のホットプレート上で２分間加熱処理することにより、乾燥層厚が１０００ｎｍの下地層を得た。【００７５】
（透明導電層の形成：蒸着法）
次に、上記下地層を製膜した支持体を真空蒸着装置内に設置し、１０−３Ｐａ以下まで真空蒸着機内を減圧した後、蒸着速度で２ｎｍ／秒で銀を蒸着し、銀からなる透明導電層を上記下地層上に１０ｎｍ形成して透明導電体Ｎｏ．１を作製した。【００７６】
《透明導電体Ｎｏ．２〜６の作製》
透明導電体Ｎｏ．１の作製において、下地層のＳポリマー（例示化合物Ｓ−１）を、表２に記載したようにそれぞれ変え、そのほかは透明導電体Ｎｏ．１の作製と同様にして透明導電体Ｎｏ．２〜６を作製した。表１に、用いた各Ｓポリマーの重量平均分子量を記載した。【００７７】
《透明導電体Ｎｏ．７の作製》
比較の透明導電体として、透明導電体Ｎｏ．１の作製において、Ｓポリマーの代わりに、下地層として特許文献３に記載のα−ＮＰＤを４０ｎｍの厚さで設けた。このときの蒸着チャンバ内の真空度は１０−５Ｐａ台で、製膜レートは３Å／ｓとした。その他は透明導電体Ｎｏ．１の作製と同様にして透明導電体Ｎｏ．７を作製した。【００７８】
なお、透明導電体Ｎｏ．１の作製に際し、下地層を設けず、銀からなる導電層を形成した試料では、１０ｎｍの厚さの銀の量では、電子顕微鏡観察では均一な膜はできず、３０ｎｍで均一な膜となった。しかしながら、反射が強く透明性はほとんどなかった。【００７９】
【化２】
2014148407.tif 000005
【００８０】
《透明導電体の評価》
透明導電体Ｎｏ．１〜７の各々について、表面抵抗と透明性を下記のように評価した。【００８１】
＜表面抵抗の測定方法＞
２３℃５５％ＲＨの環境下、三菱化学アナリテック製のロレスタＥＰ  ＭＣＰ−Ｔ３６０にて測定した。【００８２】
＜透明性評価＞
２３℃５５％ＲＨの環境下、透明導電体の正面に対して、５°傾けた角度から５５０ｎｍの波長の測定光を入射させ、日立株式会社製分光光度計Ｕ４１００にて、光透過率を測定した。【００８３】
＜層の厚さの測定方法＞
各層の厚さは、Ｊ．Ａ．Ｗｏｏｌｌａｍ  Ｃｏ．Ｉｎｃ．製のＶＢ−２５０型ＶＡＳＥエリプソメーターで測定した。【００８４】
以上の評価結果を表２に示す。【００８５】
【表２】
2014148407.tif 000006
【００８６】
表２より、本発明の試料Ｎｏ．１〜６は、比較の試料Ｎｏ．７に比べて表面抵抗が低く、かつ光透過率の高いことが分かる。【００８７】
＜実施例２＞
《透明導電体Ｎｏ．１１の作製》
（下引き済みＰＥＴフィルム透明支持体）
１００μｍの二軸延伸ＰＥＴ透明支持体の両面に１２Ｗ・ｍｉｎ／ｍ２のコロナ放電処理を施し、それぞれの面に下引き塗布液Ｂ−１を乾燥層厚０．１μｍになるように塗布し、さらに、それぞれの面のＢ−１乾燥膜上に１２Ｗ・ｍｉｎ／ｍ２のコロナ放電処理を施し、下引き塗布液Ｂ−２を乾燥層厚０．０６μｍになるように塗布した。その後、１２０℃で１．５分の熱処理を実施し、下引き済みＰＥＴフィルム支持体を得た。【００８８】
〈下引き塗布液Ｂ−１〉
スチレン２０質量部、グリシジルメタクリレート４０質量部、ブチルアクリレート４０質量部の共重合体ラテックス液（固形分質量３０％）          ５０ｇ
化合物（ＵＬ−１）                                    ０．２ｇ
水で仕上げる                                        １０００ｍｌ
〈下引き塗布液Ｂ−２〉
ゼラチン（重量平均分子量：１０００００）                １０ｇ
化合物（ＵＬ−１）                                    ０．２ｇ
化合物（ＵＬ−２）                                    ０．２ｇ
シリカ粒子（平均粒径３μｍ）                          ０．１ｇ
硬膜剤（ＵＬ−３）                                        １ｇ
水で仕上げる                                        １０００ｍｌ
【化３】
2014148407.tif 000007
【００８９】
（下地層の形成：塗布法）
上記透明支持体の上に、表１に記載の重量平均分子量を有する本発明に係るＳポリマー（例示化合物Ｓ−２）を、実施例１と同様にして塗布し、１００ｎｍの下地層を形成した。【００９０】
（透明導電層の形成：塗布法）
銀鏡めっき液は、次のようにして調製した。脱イオン水１００００ｇに硝酸銀２０ｇを溶解した硝酸銀溶液と、別に、脱イオン水１００００ｇに２８％アンモニア水溶液１００ｇ、モノエタノールアミン５ｇを溶解してアンモニア溶液を調液した。使用前に、これらの硝酸銀溶液とアンモニア溶液を１対１で混合してアンモニア性硝酸銀溶液とした。次に、脱イオン水１００００ｇに硫酸ヒドラジン１０ｇ、モノエタノールアミン５ｇ及び水酸化ナトリウム１０ｇを溶解して還元剤溶液を調液した。【００９１】
このようにして得られたアンモニア性硝酸銀溶液と還元剤溶液を、双頭スプレーガンを使用して乾燥後の層厚が１０ｎｍとなるように同時に吹き付けて、銀からなる透明導電層を形成させ、脱イオン水にて洗浄した後、７０℃３０分間乾燥機中で乾燥させて透明導電体Ｎｏ．１１を作製した。【００９２】
《透明導電体Ｎｏ．１２〜１６の作製》
透明導電体Ｎｏ．１１の作製において、Ｓポリマー（例示化合物Ｓ−２）を表３に記載したように代え、そのほかは透明導電体Ｎｏ．１１の作製と同様にして透明導電体Ｎｏ．１２〜１６を作製した。表１に、用いた各Ｓポリマーの重量平均分子量を記載した。【００９３】
《透明導電体Ｎｏ．１７の作製》
比較の透明導電体として、透明導電体Ｎｏ．１１の作製において、Ｓポリマー（例示化合物Ｓ−２）の代わりに、下地層として特許文献３に記載のα−ＮＰＤを４０ｎｍの厚さで設けた。このときの蒸着チャンバ内の真空度は１０−５Ｐａ台で、製膜レートは３Å／ｓとした。その他は透明導電体Ｎｏ．１１の作製と同様にして透明導電体Ｎｏ．１７を作製した。【００９４】
比較として、透明導電体Ｎｏ．１１の作製に際し、下地層を設けずに銀からなる導電層を形成したが１０ｎｍの厚さの銀の量では、電子顕微鏡観察では均一な膜はできず、３０ｎｍで均一な膜となった。しかしながら、反射が強く透明性はほとんどなかった。【００９５】
《透明導電体の評価》
透明導電体Ｎｏ．１１〜１７の各々について、表面抵抗と透明性を実施例１と同様にして評価した。結果を以下に示す。【００９６】
【表３】
2014148407.tif 000008
【００９７】
表３より、本発明の試料Ｎｏ．１１〜１６は、比較の試料Ｎｏ．１７に比べて表面抵抗が低く、かつ光透過率の高いことが分かる。
【産業上の利用可能性】
【００９８】
本発明の透明導電体は、液晶、プラズマ、有機エレクトロルミネッセンス、フィールドエミッションなど各種方式のディスプレイをはじめ、タッチパネルや携帯電話、電子ペーパー、各種太陽電池、各種エレクトロルミネッセンス調光素子など様々なオプトエレクトロニクスデバイスの基板等に好ましく用いることができる。
【符号の説明】
【００９９】
１  透明導電体
２  透明支持体
３  下地層
４  透明導電層
【図１】
2014148407.tif 000009
【国際調査報告】
2014148407.tif 000010
2014148407.tif 000011
2014148407.tif 000012
2014148407.tif 000013